(57)【要約】【課題】  ポリエステル繊維からなる布帛に樹脂が付与されてなる布帛であっても、樹脂への染料移行を抑制することができ、耐熱性、耐摩擦堅牢性に優れた布帛を提供する。【解決手段】  樹脂が付与されてなる布帛であって、少なくとも前記樹脂と接触する部分を構成する繊維が原着ポリエステル繊維である布帛。前記布帛のオモテ面を構成する繊維が前記原着ポリエステル繊維であることが好ましい。前記布帛を構成する繊維全てが前記原着ポリエステル繊維であることが好ましい。【選択図】  なし【特許請求の範囲】
【請求項１】
樹脂が付与されてなる布帛であって、少なくとも前記樹脂と接触する部分を構成する繊維が原着ポリエステル繊維である、布帛。
【請求項２】
前記布帛のオモテ面を構成する繊維が前記原着ポリエステル繊維である、請求項１に記載の布帛。
【請求項３】
前記布帛を構成する繊維全てが前記原着ポリエステル繊維である、請求項１に記載の布帛。
【請求項４】
前記原着ポリエステル繊維の総量に対する顔料の含有量が０．１〜１０質量％である、請求項１〜３のいずれか１項に記載の布帛。
【請求項５】
前記原着ポリエステル繊維の単糸繊度が０．１ｄｔｅｘ以上である、請求項１〜４のいずれか１項に記載の布帛。
【発明の詳細な説明】
【技術分野】
【０００１】
本発明は布帛に関する。詳しくは、樹脂が付与されてなる布帛に関する。
【背景技術】
【０００２】
従来、優れた強度を有し、かつ生産量が多いため、汎用性が高く、様々な分野でポリエステル繊維が用いられている。ポリエステル繊維は、分子の結晶性が高く構造が緻密であるため染色しにくい繊維である。このため、ポリエステル繊維の染色には分散染料が用いられる。分散染料は、繊維の非晶部分の隙間から染料分子が繊維内部に拡散していくことで着色するものである。
【０００３】
このように分散染料はポリエステル樹脂と化学的に結合しているわけではない。このため、分散染料で着色されたポリエステル繊維からなる布帛（以後、ポリエステル繊維布帛ということがある）に、例えば、風合加工やコーティング、プリント等により樹脂を付与した場合、分散染料が樹脂に対して溶解性、親和性を有するため、分散染料が布帛から樹脂層へ移行すること、いわゆる染料の移行昇華により、染料のブリード、耐熱性の低下、摩擦堅牢度の低下等の課題がある。
【０００４】
このようなポリエステル繊維布帛の樹脂加工物の染料移行を抑制する方法として、特許文献１には、ポリエステル系繊維材料表面にバリアー層としてフッ素系樹脂、シラン樹脂などの撥水樹脂を処理する方法が開示されている。しかしながら、風合が粗硬になったり、着座感が悪くなったりするうえ、車輌用途に十分な染料移行抑制効果は得られていない。また、特許文献２には、ポリエステル系繊維材料表面を改質する方法としてオゾン処理を行なう方法が開示されている。しかしながら、車輌用途に十分な染料移行抑制効果は得られていない。さらに、特許文献３には、コーティング樹脂中に分散染料を吸着させる物質として微多孔性の無機物微粒子を含有させる方法が開示されている。しかしながら、風合が粗硬になったり、色が白くなるため所望の色を再現しにくくなったりするうえ、車輌用途に十分な染料移行抑制効果は得られていない。
【０００５】
一方、特許文献４には、樹脂層と接する面を、カチオン染料で染色されたポリエステル繊維で編成する方法が開示されている。しかしながら、糸が熱に弱く脆化するため、車輌用途に十分な耐熱性がないという課題がある。
【先行技術文献】
【特許文献】
【０００６】
【特許文献１】特開平４−１７４７７６号公報
【特許文献２】特開平５−２８７６７３号公報
【特許文献３】特開平２−２５１６７２号公報
【特許文献４】特開２０１４−２９０５０号公報
【発明の概要】
【発明が解決しようとする課題】
【０００７】
本発明は、このような現状に鑑みてなされたものであり、ポリエステル繊維からなる布帛に樹脂が付与されてなる布帛であっても、樹脂への染料移行を抑制することができ、耐熱性、耐摩擦堅牢性に優れた布帛を提供することである。
【課題を解決するための手段】
【０００８】
本発明は、樹脂が付与されてなる布帛であって、少なくとも前記樹脂と接触する部分を構成する繊維が原着ポリエステル繊維であることを特徴とする布帛である。
【０００９】
前記布帛のオモテ面を構成する繊維が前記原着ポリエステル繊維であることが好ましい。
【００１０】
前記布帛を構成する繊維全てが前記原着ポリエステル繊維であることが好ましい。
【００１１】
前記原着ポリエステル繊維の総量に対する顔料含有量が０．１〜１０質量％であることが好ましい。
【００１２】
前記原着ポリエステル繊維の単糸繊度が０．１ｄｔｅｘ以上であることが好ましい。
【発明の効果】
【００１３】
本発明によれば、ポリエステル繊維からなる布帛に樹脂が付与されてなる布帛であっても、樹脂への染料移行を抑制することができ、耐熱性、耐摩擦堅牢性に優れた布帛を提供することができる。
【発明を実施するための形態】
【００１４】
本実施形態の布帛は、樹脂が付与されてなる布帛であって、少なくとも前記樹脂と接触する部分を構成する繊維として原着ポリエステル繊維を用いてなる布帛である。
【００１５】
原着ポリエステル繊維は、水や油やアルコールなどに不溶で、かつ染料よりもはるかに大きな粒径を有する着色顔料（色素粒子）が、繊維内部に分散した状態で着色している。原着ポリエステル繊維は、色目が深く、濃く、しかも、洗濯や摩擦等による色落ちや汚染や色移り、日光による変色や熱による色素の移行等の問題が、前記着色顔料（色素粒子）よりも小さな粒径を有する分散染料で染色されたポリエステル繊維に比べておきにくい。本実施形態では、少なくとも布帛の樹脂と接触する部分を構成する繊維は、原着ポリエステル繊維で構成されている。これにより、布帛に樹脂を付与しても、樹脂に着色顔料が移行することを抑制することができる。したがって、着色顔料の移行によって生ずる不具合を軽減でき、耐熱性、耐摩擦堅牢性を向上させることができる。
【００１６】
本実施形態に用いられる布帛としては、例えば、織編物や不織布等が挙げられる。
【００１７】
本実施形態の布帛が織編物である場合、織編物の組織は、特に限定されず、従来公知の組織を用いることができる。具体的には、織物である場合、平織、綾織、朱子織などの織組織が挙げられる。編物は、緯編と経編とに大別される。緯編の場合、平編、ゴム編、パール編、両面編などの編組織が挙げられる。経編の場合、鎖編、デンビ編、コード編、アトラス編などの編組織が挙げられる。
【００１８】
本実施形態の布帛が不織布である場合、その製造工程は特に限定されず、従来公知の製造工程を用いることができる。具体的には、ウェブの形成工程は、乾式法、湿式法、スパンボンド法、メルトブロー法等が挙げられる。ウェブの繊維間結合工程は、ケミカルボンド法、サーマルボンド法、ニードルパンチ法、ステッチボンド法、スチームジェット法等が挙げられる。
【００１９】
本実施形態の布帛を構成する糸条には、少なくとも前記樹脂と接触する部分を構成する繊維として原着ポリエステル繊維からなる糸条を用いることが肝要である。
【００２０】
原着ポリエステル繊維とは、繊維製造段階で着色されたポリエステル繊維を指す。このポリエステル繊維を構成するポリマーとしては、ポリエチレンテレフタレート、ポリプロピレンテレフタレート、ポリブチレンテレフタレートなどが使用できるが、汎用性の観点からポリエチレンテレフタレートが好ましい。
【００２１】
ポリマーを着色する手段としては、特に限定されず、ポリマーの製造から繊維化に至る段階で、顔料を添加する、あるいは、ポリマーを一度ペレット化した後、顔料を添加し、エクストルーダーのような混練機によって混和した後、再ペレット化する手段などを用いることができる。
【００２２】
顔料としては、例えば、カーボンブラック、酸化チタン、硫化カドミウム、酸化鉄、酸化クロム、群青などの無機顔料のほか、アゾ系、フタロシアニン系、キナクリドン系、ジオキサジン系、アンスラキノン系、ペリレン系、ポリノン系などの有機顔料も使用可能であり、これらを単独、または複数混合して用いることができる。なかでも、耐熱性、耐摩擦堅牢性の観点から、無機顔料が好ましい。
【００２３】
原着ポリエステル繊維の総量に対する顔料の含有量は、特に限定されず、所望の色となるように適宜設定すればよい。原着ポリエステル繊維の総量に対する顔料の含有量は０．１〜１５質量％であることが好ましく、より好ましくは０．１〜１０質量％であり、さらに好ましくは０．１〜２質量％である。原着ポリエステル繊維の総量に対する顔料の含有量が０．１質量％以上であることにより、布帛を所望の色に着色することができる。１５質量％以下であることにより、紡糸性を良好なものとすることができ、１０質量％以下であることにより耐摩擦堅牢性を良好なものとすることができる。
【００２４】
また、顔料の平均一次粒子径は、特に限定されず、分散性と発色性の観点から、２０〜１００ｎｍであることが好ましく、より好ましくは３０〜６０ｎｍである。
【００２５】
原着ポリエステル繊維の糸繊度（総繊度）は、特に限定されず、用途に応じて適宜設定すればよいが、０．１〜１５００ｄｔｅｘであることが好ましく、より好ましくは５０〜１５００ｄｔｅｘである。原着ポリエステル繊維の単糸繊度も、特に限定されず、用途に応じて適宜設定すればよいが、紡糸性の観点から０．１ｄｔｅｘ以上であることが好ましく、より好ましくは０．５ｄｔｅｘであり、さらに好ましくは１．０ｄｔｅｘ以上である。単糸繊度の上限値は特に限定されないが、風合の観点から５ｄｔｅｘ以下であることが好ましい。
【００２６】
本実施形態の布帛は、上述した原着ポリエステル繊維を用いて製織または製編した織編物基材または上述した原着ポリエステル繊維を用いた不織布基材に、樹脂を付与してなる。このとき、上述のように、布帛において少なくとも樹脂と接する部分を構成する繊維が、原着ポリエステル繊維で構成されていることが肝要である。布帛において樹脂と接する面（布帛のオモテ面）を構成する繊維が、上述した原着ポリエステル繊維で構成されていることが好ましい。布帛を構成する繊維全てを上述した原着ポリエステル繊維で構成することがより好ましい。
【００２７】
布帛に対する樹脂の付与状態は、特に限定されず、目的に応じて適宜設定すればよい。例えば、布帛全体（オモテ面、ウラ面、内部）に含浸付与、布帛表面の全面（オモテ面、ウラ面）に塗布または積層付与、または布帛表面に部分的（柄状）に付与などが挙げられる。
【００２８】
布帛への樹脂の付与方法は、特に限定されず、目的とする付与状態に応じて適宜選択すればよい。例えば、樹脂を含む樹脂溶液に布帛を浸漬し、これをマングルに通して搾り出すマングル−パッド法、樹脂溶液をリバースコーター、スプレーコーター、グラビアコーター、キスロールコーター、ナイフコーター、コンマコーター等の装置を用いて布帛に塗布するコーティング法などが挙げられる。
【００２９】
本実施形態に用いられる樹脂としては、特に限定されず、目的に応じて適宜選択すればよい。例えば、アクリル樹脂、ウレタン樹脂、ポリエステル樹脂、ポリ塩化ビニル樹脂、フッ素樹脂、シリコーン樹脂などが挙げられる。
【００３０】
本発明の布帛は、ポリエステル繊維からなる布帛に樹脂が付与されてなる布帛であっても、樹脂への染料移行を抑制することができ、耐熱性、耐摩擦堅牢性に優れているため、これらの性能を活かす様々な用途に用いることができる。例えば、自動車用シート、天井材、ダッシュボード、ドア内張材またはハンドルなどの自動車内装材をはじめとする各種車両のための内装材用途の他、ソファーや椅子のための表皮などのインテリア用途、靴、鞄、衣料品などに用いることができる。
【実施例】
【００３１】
以下、実施例により本発明をさらに詳しく説明するが、本発明は、以下の実施例に限定されるものではない。なお、各評価項目は、以下の方法に従った。
【００３２】
［耐熱性］
幅１００ｍｍ、長さ１００ｍｍの大きさの試験片を２枚採取した。採取した試験片の１枚を広口試薬瓶（共栓付２５０ｍＬ瓶、硬質ガラス製）の中に試験片を試薬瓶の側面に沿わせて入れ、１１０℃に調整された乾燥機内に４００時間静置して熱処理した。熱処理後、試薬瓶を乾燥機から取り出し室温まで冷却した後、試薬片を試薬瓶から取り出した。
熱処理前（熱処理していない方の試験片）および熱処理後の試験片について、変退色用グレースケールにて判定した。
【００３３】
［耐摩擦堅牢性］
幅３０ｍｍ、長さ２５０ｍｍの試験片を３枚採取した。
該試験片を学振型摩擦試験機（株式会社大栄科学精器製作所製）に、両面テープを用いて緩みがないように取り付けた。５０ｍｍ四方の２種類の白綿布を、試験機の摩擦子（２０ｍｍ四方の平板）にそれぞれかぶせ、付属の冶具で固定した。なお、２種類の白綿布とは、１つは乾布、１つは人工酸性汗液に１０分間浸漬後、軽く絞ったもの、である。
試験は、摩擦子に試験機付属の錘を載せ、摩擦子に荷重１．９６Ｎをかけた状態で、ストロークを１００ｍｍとし、３０回（往復）／ｍｉｎサイクルにて１００回摩擦した。
試験終了後、摩擦子にかぶせた２種類の白綿布を外した。摩擦処理前（摩擦処理していない方の試験片）および２種類の白綿布の汚染状態を、汚染用グレースケールにて判定した。
【００３４】
［実施例１］
２８ゲージで３枚筬を有するトリコット編機を使用して、フロント筬に８４ｄｔｅｘ／４８ｆのポリエステルマルチフィラメント黒原着加工糸（カーボンブラック：平均一次粒子径４０ｎｍ、１．５質量％含有）、ミドル筬とバック筬に８４ｄｔｅｘ／３６ｆのポリエステルマルチフィラメント黒原着加工糸（カーボンブラック：平均一次粒子径４０ｎｍ、１．５質量％含有）を導糸して、以下に示す組織１で編成して、７２コース／２５.４ｍｍ、４１ウエル／２５．４ｍｍのトリコット編地を得た。
【００３５】
得られたトリコット編地をヒートセッターにて１９０℃で１分間熱処理してプレセットした後、下記処方１に従い調製した樹脂溶液を、トリコット編地に、紗厚１５０μｍ、柄面積１０％のロータリースクリーンプリント機を用いて、付与量が固形分換算で１０ｇ／ｍ２となるようにプリントした。次いで、ヒートセッターにて１３０℃で２分間熱処理して乾燥して、本発明の編物を得た。
得られた編物は樹脂への染料移行は認められず、耐熱性は退色４級であり、耐摩擦堅牢性は乾布４級、人工酸性汗液浸漬布３級であった。
【００３６】
［組織１］
フロント：１−０／３−４
ミドル  ：１−０／１−２
バック  ：２−３／１−０
【００３７】
［処方１］
１）商品名「サンアクリルＮＨ−１８」；６０質量部
（アクリル樹脂、固形分４４質量％、株式会社村山化学研究所製）
２）商品名「チタンペースト  ５５％」；５質量部
（顔料、固形分５５質量％、林化学工業株式会社製）
３）商品名「ＲＹＵＤＹＥ−Ｗ  ＲＥＤ  ＦＦＧＲ」；２質量部
（顔料、固形分２５質量％、ＤＩＣ株式会社製）
４）水；３３質量部
調製：処方１に従い、各原料をミキサーにて混合し、粘度を２０，０００ｍＰａ・ｓ（ＢＭ型粘度計、ローターＮｏ．４、東機産業株式会社製、２５℃）になるように、水で調整した。
【００３８】
［実施例２］
２８ゲージで３枚筬を有するトリコット編機を使用して、フロント筬とミドル筬に、１６７ｄｔｅｘ／４８ｆのポリエステルマルチフィラメント黒原着加工糸（カーボンブラック：平均一次粒子径４０ｎｍ、１．５質量％含有）、バック筬に８４ｄｔｅｘ／３６ｆのポリエステルマルチフィラメント黒原着加工糸（カーボンブラック：平均一次粒子径４０ｎｍ、１．５質量％含有）を導糸して、上記に示す組織１で編成して、４５コース／２５.４ｍｍ、２８ウエル／２５．４ｍｍのトリコット編地を得た以外は実施例１と同様にして、本発明の編物を得た。
得られた編物は樹脂への染料移行は認められず、耐熱性は退色４級であり、耐摩擦堅牢性は乾布４級、人工酸性汗液浸漬布３級であった。
【００３９】
［実施例３］
下記処方２に従い調製した樹脂溶液を用いた以外は実施例１と同様にして、本発明の編物を得た。
得られた編物は樹脂への染料移行は認められず、耐熱性は退色５級であり、耐摩擦堅牢性は乾布５級、人工酸性汗液浸漬布５級であった。
【００４０】
［処方２］
１）商品名「サンアクリルＮＨ−１８」；６０質量部
（アクリル樹脂、固形分４４質量％、株式会社村山化学研究所製）
２）水；４０質量部
調製：処方２に従い、各原料をミキサーにて混合し、粘度を２０，０００ｍＰａ・ｓ（ＢＭ型粘度計、ローターＮｏ．４、東機産業株式会社製、２５℃）になるように、水で調整した。
【００４１】
［実施例４］
２８ゲージで３枚筬を有するトリコット編機を使用して、フロント筬とミドル筬に、１６７ｄｔｅｘ／４８ｆのポリエステルマルチフィラメントアイボリーカラー原着加工糸、バック筬に８４ｄｔｅｘ／３６ｆのポリエステルマルチフィラメントアイボリーカラー原着加工糸を導糸して、上記に示す組織１で編成して、４５コース／２５.４ｍｍ、２８ウエル／２５．４ｍｍのトリコット編地を得た。
【００４２】
得られたトリコット編地をヒートセッターにて１９０℃で１分間熱処理してプレセットした後、下記処方３に従い調製した樹脂溶液を、リバースコーター機にて、布速５ｍ／分、ロール回転速度１２ｍ／分にて、乾燥後の樹脂塗布量が３０ｇ／ｍ２になるように布帛表面に塗布した。次いで、ヒートセッターにて１００℃にて１０分間乾燥した。次いで、エンボス加工機によりロール温度１６０℃、ロール圧力５８８Ｎ／ｃｍ、布速３ｍ／分にてエンボス加工を行い、本発明の編物を得た。
得られた編物は樹脂への染料移行は認められず、耐熱性は変色４級であり、耐摩擦堅牢性は乾布５級、人工酸性汗液浸漬布５級であった。
【００４３】
［処方３］
１）商品名「スーパーフレックス４６０」；８０質量部
（ウレタン樹脂、固形分３８質量％、第一工業製薬株式会社）
２）水；２０質量部
調製：処方３に従い、各原料をミキサーにて混合し、粘度を１，０００ｍＰａ・ｓ（ＢＭ型粘度計、ローターＮｏ．４、東機産業株式会社製、２５℃）になるように、水で調整した。
【００４４】
［実施例５］
実施例１で得られたトリコット編地をヒートセッターにて１９０℃で１分間熱処理してプレセットした後、上記処方３に従い調製した樹脂溶液を、リバースコーター機にて、布速５ｍ／分、ロール回転速度１２ｍ／分にて乾燥後の樹脂塗布量が３０ｇ／ｍ２になるように布帛表面に塗布した。次いで、ヒートセッターにて１００℃にて１０分間乾燥した。次いで、平板ホフマンプレス機を使用し、圧力４．９Ｎ／ｃｍ２にて１分間、樹脂表面をプレスし、本発明の編物を得た。
得られた編物は樹脂への染料移行は認められず、耐熱性は退色５級であり、耐摩擦堅牢性は乾布４級、人工酸性汗液浸漬布５級であった。
【００４５】
［実施例６］
ポリエステルマルチフィラメント黒原着加工糸のカーボンブラック含有量を１０質量％とした以外は全て実施例１と同様にして、トリコット編地を得た。
得られた編物は樹脂への染料移行は認められず、耐熱性は退色５級であり、耐摩擦堅牢度は乾布４級、人工酸性汗液浸漬布３−４級であった。なお、黒原着糸の紡糸性がやや悪く、また、得られた編物の風合いがやや粗硬なものであった。
【００４６】
［実施例７］
ポリエステルマルチフィラメント黒原着加工糸のカーボンブラック含有量を１５質量％とした以外は全て実施例１と同様にして、トリコット編地を得た。
得られた編物は樹脂への染料移行は認められず、耐熱性は退色５級であり、耐摩擦堅牢度は乾布３−４級、人工酸性汗液浸漬布３級であった。なお、黒原着糸の紡糸性がやや悪く、また、得られた編物の風合いがやや粗硬なものであった。
【００４７】
［実施例８］
タテ糸に１６７ｄｔｅｘ／１４４ｆのポリエステルマルチフィラメント黒原着加工糸（カーボンブラック：平均一次粒子径４０ｎｍ、１．５質量％含有）、ヨコ糸に１６７ｄｔｅｘ／４８ｆ、１３２０ｄｔｅｘ／３８４ｆのポリエステルマルチフィラメント黒原着加工糸（カーボンブラック：平均一次粒子径１．５質量％含有）で、タテ１７０本／２５．４ｍｍ、ヨコ９０本／２５．４ｍｍでジャガード織機にて製織した織物を用いた以外は全て実施例４と同様に加工を行い、本発明の織物を得た。
得られた織物は樹脂への染料移行は認められず、耐熱性は退色５級、耐摩擦堅牢性は、乾布５級、人工酸性汗液浸漬布４−５級であった。
【００４８】
［実施例９］
ポリエステルマルチフィラメント黒原着加工糸のカーボンブラック含有量を０．１質量％とした以外は全て実施例３と同様にして、本発明の編物を得た。
得られた編物は樹脂への染料移行は認められず、耐熱老化性は変色４−５級であり、耐摩擦堅牢度は乾布５級、人工酸性汗液浸漬布５級であった。なお、得られた編物は、所望の色は得られたが、ブラックの視覚濃度は実施例３の編物より低かった。また、耐熱老化性は合格レベルではあったが、編物のブラックの視覚濃度が低い分、樹脂そのものの黄変が見え、実施例３より若干劣るものであった。
【００４９】
［実施例１０］
ポリエステルマルチフィラメント黒原着加工糸のカーボンブラック含有量を２．５質量％とした以外は全て実施例３と同様にして、本発明の編物を得た。
得られた編物は樹脂への染料移行は認められず、耐熱老化性は退色５級であり、耐摩擦堅牢度は乾布４−５級、人工酸性汗液浸漬布４級であった。合格レベルではあったが、実施例３より若干の耐摩擦堅牢度の低下が見られた。
【００５０】
［実施例１１］
２８ゲージで３枚筬を有するトリコット編機を使用して、フロント筬に８４ｄｔｅｘ／３６ｆ（単繊度０．１４ｄｔｅｘ）のポリエステル黒原着割繊糸（カーボンブラック：平均一次粒子径４０ｎｍ、１．５質量％含有）を使用した以外は、実施例３と同様にして、本発明の編物を得た。
得られた編物は樹脂への染料移行は認められず、耐熱老化性は退色４級であり、耐摩擦堅牢度は乾布３−４級、人工酸性汗液浸漬布３級であった。合格レベルではあったが、実施例３より若干の耐摩擦堅牢度の低下が見られた。
【００５１】
［実施例１２］
フロント筬に８４ｄｔｅｘ／３６ｆ（単繊度０．０８ｄｔｅｘ）のポリエステル黒原着割繊糸（カーボンブラック：平均一次粒子径４０ｎｍ、１．５質量％含有）を使用した以外は、実施例３と同様にして、本発明の編物を得た。
得られた編物は樹脂への染料移行は認められず、耐熱老化性は退色４級であり、耐摩擦堅牢度は乾布３−４級、人工酸性汗液浸漬布３級であった。得られた編物の風合いはソフトであったが、摩擦子で擦られることにより削れた繊維が白綿布に付着する現象が生じ、耐摩擦堅牢度は実施例３より劣るものであった。また、黒原着糸の紡糸性が悪かった。
【００５２】
［実施例１３］
フロント筬に８４ｄｔｅｘ／３６ｆ（単繊度０．５５ｄｔｅｘ）のポリエステル黒原着割繊糸（カーボンブラック：平均一次粒子径４０ｎｍ、１．５質量％含有）を使用した以外は、実施例３と同様にして、本発明の編物を得た。
得られた編物は樹脂への染料移行は認められず、耐熱老化性は退色４−５級であり、耐摩擦堅牢度は乾布４−５級、人工酸性汗液浸漬布４−５級であった。
【００５３】
［実施例１４］
フロント筬に８４ｄｔｅｘ／３６ｆ（単繊度０．４５ｄｔｅｘ）のポリエステル黒原着割繊糸（カーボンブラック：平均一次粒子径４０ｎｍ、１．５質量％含有）を使用した以外は、実施例３と同様にして、本発明の編物を得た。
得られた編物は樹脂への染料移行は認められず、耐熱老化性は退色４−５級であり、耐摩擦堅牢度は乾布４級、人工酸性汗液浸漬布４級であった。実施例１３（単繊度０．５５ｄｔｅｘ）より若干の摩擦堅牢度の低下が見られた。
【００５４】
［実施例１５］
２８ゲージで３枚筬を有するトリコット編機を使用して、フロント筬、ミドル筬に、８４ｄｔｅｘ／４８ｆのポリエステルマルチフィラメント黒原着加工糸（カーボンブラック：平均一次粒子径４０ｎｍ、１．５質量％含有）、バック筬に８４ｄｔｅｘ／３６ｆの先染めポリエステルマルチフィラメント加工糸（商品名：ＤＩＡＮＩＸ  ＢＬＡＣＫ  ＨＬＡ、ダイスタージャパン株式会社製、６％ｏｗｆにて１３０℃で３０分染色）を使用した以外は、実施例３と同様にして本発明の編物を得た。
得られた編物は樹脂への染料移行は認められず、耐熱老化性は退色５級であり、耐摩擦堅牢度は乾布５級、人工酸性汗液浸漬布５級であった。
【００５５】
［実施例１６］
単繊度０．１５ｄｔｅｘの黒原着割繊糸（カーボンブラック：平均一次粒子径４０ｎｍ、１．５質量％含有）を３ｍｍの長さにカットし、水分散液中に分散させた。この分散液の中に、織物スクリム（１６７ｄｔｅｘのポリエステル加工糸）を挿入して抄造した後、次いで、柱状流処理による交絡処理後、１３０℃で乾燥し、バフ加工を行い、不織布を作製した。
【００５６】
得られた不織布を下記処方４に従い調製した樹脂溶液に含浸し、乾燥後の樹脂塗布量が４５ｇ／ｍ２になるようにマングルにて処理した後、ヒートセッターにて１３０℃で１０分間乾燥した。その後、エメリー起毛機にてバフ加工を行い、ヒートセッターにて１３０℃で２分間熱処理し、本発明の不織布を得た。
得られた不織布は、耐熱性は退色４−５級であり、耐摩擦堅牢度は乾布３−４級、人工酸性汗液浸漬布３級であった。
【００５７】
［処方４］
１）商品名「エバファノールＡＰＣ−５５」；３００質量部
（ウレタン樹脂、固形分３５質量％、日華化学株式会社）
２）水；７００質量部
調製：処方４に従い、各原料をミキサーにて混合した。
【００５８】
［比較例１］
２８ゲージで３枚筬を有するトリコット編機を使用して、フロント筬に８４ｄｔｅｘ／７２ｆのポリエステルマルチフィラメン加工糸、ミドル筬とバック筬に８４ｄｔｅｘ／３６ｆのポリエステルマルチフィラメント加工糸を導糸して、上記に示す組織１で編成して、７２コース／２５.４ｍｍ、４１ウエル／２５．４ｍｍのトリコット編地を得た。
得られたトリコット編地をヒートセッターにて１９０℃で１分間加熱処理してプレセットした後、液流染色機で分散染料としてＤＩＡＮＩＸ  ＢＬＡＣＫ  ＨＬＡ（ダイスタージャパン株式会社製）を用い、染色濃度４．３％ｏｗｆ（染着量１．１６質量％）にて、１３０℃で３０分間染色した。染色後のトリコット編地をヒートセッターにて１３０℃で１分間熱処理して乾燥して、トリコット編地を得た。
得られたトリコット編地に実施例１と同様の樹脂プリントを行い、編物を得た。
得られた編物は樹脂への染料移行が認められ、耐熱性は変色２級であり、耐摩擦堅牢性は乾布３級、人工酸性汗液浸漬布２級であった。
【００５９】
【表１】
2019143278.tif 000002
【００６０】
【表２】
2019143278.tif 000003
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
樹脂が付与されてなる布帛であって、少なくとも前記樹脂と接触する部分を構成する繊維が原着ポリエステル繊維であり、前記樹脂は布帛のオモテ面に部分的に付与されてなる、布帛。
【請求項２】
前記布帛のオモテ面を構成する繊維が前記原着ポリエステル繊維である、請求項１に記載の布帛。
【請求項３】
前記布帛を構成する繊維全てが前記原着ポリエステル繊維である、請求項１に記載の布帛。
【請求項４】
前記原着ポリエステル繊維の総量に対する顔料の含有量が０．１〜１０質量％である、請求項１〜３のいずれか１項に記載の布帛。
【請求項５】
前記原着ポリエステル繊維の単糸繊度が０．１ｄｔｅｘ以上である、請求項１〜４のいずれか１項に記載の布帛。
【手続補正２】
【補正対象書類名】明細書
【補正対象項目名】０００８
【補正方法】変更
【補正の内容】
【０００８】
本発明は、樹脂が付与されてなる布帛であって、少なくとも前記樹脂と接触する部分を構成する繊維が原着ポリエステル繊維であり、前記樹脂は布帛のオモテ面に部分的に付与されてなることを特徴とする布帛である。
【手続補正３】
【補正対象書類名】明細書
【補正対象項目名】００４１
【補正方法】変更
【補正の内容】
【００４１】
［参考例１］
２８ゲージで３枚筬を有するトリコット編機を使用して、フロント筬とミドル筬に、１６７ｄｔｅｘ／４８ｆのポリエステルマルチフィラメントアイボリーカラー原着加工糸、バック筬に８４ｄｔｅｘ／３６ｆのポリエステルマルチフィラメントアイボリーカラー原着加工糸を導糸して、上記に示す組織１で編成して、４５コース／２５.４ｍｍ、２８ウエル／２５．４ｍｍのトリコット編地を得た。
【手続補正４】
【補正対象書類名】明細書
【補正対象項目名】００４２
【補正方法】変更
【補正の内容】
【００４２】
得られたトリコット編地をヒートセッターにて１９０℃で１分間熱処理してプレセットした後、下記処方３に従い調製した樹脂溶液を、リバースコーター機にて、布速５ｍ／分、ロール回転速度１２ｍ／分にて、乾燥後の樹脂塗布量が３０ｇ／ｍ２になるように布帛表面に塗布した。次いで、ヒートセッターにて１００℃にて１０分間乾燥した。次いで、エンボス加工機によりロール温度１６０℃、ロール圧力５８８Ｎ／ｃｍ、布速３ｍ／分にてエンボス加工を行い、参考例１の編物を得た。
得られた編物は樹脂への染料移行は認められず、耐熱性は変色４級であり、耐摩擦堅牢性は乾布５級、人工酸性汗液浸漬布５級であった。
【手続補正５】
【補正対象書類名】明細書
【補正対象項目名】００４４
【補正方法】変更
【補正の内容】
【００４４】
［参考例２］
実施例１で得られたトリコット編地をヒートセッターにて１９０℃で１分間熱処理してプレセットした後、上記処方３に従い調製した樹脂溶液を、リバースコーター機にて、布速５ｍ／分、ロール回転速度１２ｍ／分にて乾燥後の樹脂塗布量が３０ｇ／ｍ２になるように布帛表面に塗布した。次いで、ヒートセッターにて１００℃にて１０分間乾燥した。次いで、平板ホフマンプレス機を使用し、圧力４．９Ｎ／ｃｍ２にて１分間、樹脂表面をプレスし、参考例２の編物を得た。
得られた編物は樹脂への染料移行は認められず、耐熱性は退色５級であり、耐摩擦堅牢性は乾布４級、人工酸性汗液浸漬布５級であった。
【手続補正６】
【補正対象書類名】明細書
【補正対象項目名】００４７
【補正方法】変更
【補正の内容】
【００４７】
［参考例３］
タテ糸に１６７ｄｔｅｘ／１４４ｆのポリエステルマルチフィラメント黒原着加工糸（カーボンブラック：平均一次粒子径４０ｎｍ、１．５質量％含有）、ヨコ糸に１６７ｄｔｅｘ／４８ｆ、１３２０ｄｔｅｘ／３８４ｆのポリエステルマルチフィラメント黒原着加工糸（カーボンブラック：平均一次粒子径１．５質量％含有）で、タテ１７０本／２５．４ｍｍ、ヨコ９０本／２５．４ｍｍでジャガード織機にて製織した織物を用いた以外は全て実施例４と同様に加工を行い、参考例３の織物を得た。
得られた織物は樹脂への染料移行は認められず、耐熱性は退色５級、耐摩擦堅牢性は、乾布５級、人工酸性汗液浸漬布４−５級であった。
【手続補正７】
【補正対象書類名】明細書
【補正対象項目名】００５５
【補正方法】変更
【補正の内容】
【００５５】
［参考例４］
単繊度０．１５ｄｔｅｘの黒原着割繊糸（カーボンブラック：平均一次粒子径４０ｎｍ、１．５質量％含有）を３ｍｍの長さにカットし、水分散液中に分散させた。この分散液の中に、織物スクリム（１６７ｄｔｅｘのポリエステル加工糸）を挿入して抄造した後、次いで、柱状流処理による交絡処理後、１３０℃で乾燥し、バフ加工を行い、不織布を作製した。
【手続補正８】
【補正対象書類名】明細書
【補正対象項目名】００５６
【補正方法】変更
【補正の内容】
【００５６】
得られた不織布を下記処方４に従い調製した樹脂溶液に含浸し、乾燥後の樹脂塗布量が４５ｇ／ｍ２になるようにマングルにて処理した後、ヒートセッターにて１３０℃で１０分間乾燥した。その後、エメリー起毛機にてバフ加工を行い、ヒートセッターにて１３０℃で２分間熱処理し、参考例４の不織布を得た。
得られた不織布は、耐熱性は退色４−５級であり、耐摩擦堅牢度は乾布３−４級、人工酸性汗液浸漬布３級であった。
【手続補正９】
【補正対象書類名】明細書
【補正対象項目名】００５９
【補正方法】変更
【補正の内容】
【００５９】
【表１】
2019143278.tif 000004
【手続補正１０】
【補正対象書類名】明細書
【補正対象項目名】００６０
【補正方法】変更
【補正の内容】
【００６０】
【表２】
2019143278.tif 000005
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
樹脂が付与されてなる布帛であって、少なくとも前記樹脂と接触する部分を構成する繊維が原着ポリエステル繊維であり、前記樹脂は布帛のウラ面には付与されず、布帛のオモテ面に部分的に付与されてなる、布帛。
【請求項２】
前記布帛のオモテ面を構成する繊維が前記原着ポリエステル繊維である、請求項１に記載の布帛。
【請求項３】
前記布帛を構成する繊維全てが前記原着ポリエステル繊維である、請求項１に記載の布帛。
【請求項４】
前記原着ポリエステル繊維の総量に対する顔料の含有量が０．１〜１０質量％である、請求項１〜３のいずれか１項に記載の布帛。
【請求項５】
前記原着ポリエステル繊維の単糸繊度が０．１ｄｔｅｘ以上である、請求項１〜４のいずれか１項に記載の布帛。
【手続補正２】
【補正対象書類名】明細書
【補正対象項目名】０００８
【補正方法】変更
【補正の内容】
【０００８】
本発明は、樹脂が付与されてなる布帛であって、少なくとも前記樹脂と接触する部分を構成する繊維が原着ポリエステル繊維であり、前記樹脂は布帛のウラ面には付与されず、布帛のオモテ面に部分的に付与されてなる、布帛である。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
樹脂が付与されてなる布帛であって、少なくとも前記樹脂と接触する部分を構成する繊維が原着ポリエステル繊維であり、前記樹脂は布帛のウラ面には付与されず、布帛のオモテ面に部分的に付与され、且つ前記樹脂は布帛の最表面に露出している、布帛。
【請求項２】
前記布帛のオモテ面を構成する繊維が前記原着ポリエステル繊維である、請求項１に記載の布帛。
【請求項３】
前記布帛を構成する繊維全てが前記原着ポリエステル繊維である、請求項１に記載の布帛。
【請求項４】
前記原着ポリエステル繊維の総量に対する顔料の含有量が０．１〜１０質量％である、請求項１〜３のいずれか１項に記載の布帛。
【請求項５】
前記原着ポリエステル繊維の単糸繊度が０．１ｄｔｅｘ以上である、請求項１〜４のいずれか１項に記載の布帛。
【手続補正２】
【補正対象書類名】明細書
【補正対象項目名】０００８
【補正方法】変更
【補正の内容】
【０００８】
本発明は、樹脂が付与されてなる布帛であって、少なくとも前記樹脂と接触する部分を構成する繊維が原着ポリエステル繊維であり、前記樹脂は布帛のウラ面には付与されず、布帛のオモテ面に部分的に付与されて、且つ前記樹脂は布帛の最表面に露出している、布帛である。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
樹脂が付与されてなる布帛であって、前記布帛は編物であり、少なくとも前記樹脂と接触する部分を構成する繊維が原着ポリエステル繊維であり、前記樹脂は布帛のウラ面には付与されず、布帛のオモテ面に部分的に付与され、且つ前記樹脂は布帛の最表面に露出している、布帛。
【請求項２】
前記布帛のオモテ面を構成する繊維が前記原着ポリエステル繊維である、請求項１に記載の布帛。
【請求項３】
前記布帛を構成する繊維全てが前記原着ポリエステル繊維である、請求項１に記載の布帛。
【請求項４】
前記原着ポリエステル繊維の総量に対する顔料の含有量が０．１〜１０質量％である、請求項１〜３のいずれか１項に記載の布帛。
【請求項５】
前記原着ポリエステル繊維の単糸繊度が０．１ｄｔｅｘ以上である、請求項１〜４のいずれか１項に記載の布帛。
【手続補正２】
【補正対象書類名】明細書
【補正対象項目名】０００８
【補正方法】変更
【補正の内容】
【０００８】
本発明は、樹脂が付与されてなる布帛であって、前記布帛は編物であり、少なくとも前記樹脂と接触する部分を構成する繊維が原着ポリエステル繊維であり、前記樹脂は布帛のウラ面には付与されず、布帛のオモテ面に部分的に付与されて、且つ前記樹脂は布帛の最表面に露出している、布帛である。